(57)【特許請求の範囲】
【請求項１】
セルロースエステルと、マグネシウムと、脂肪族多価アルコールと１種以上のモノカルボン酸との多価アルコールエステルからなる化合物と、グリコール酸エステル系の可塑剤とを含有し、前記多価アルコールエステルからなる化合物と前記可塑剤との合計量が、セルロースエステルに対する重量％で１２．５重量％以下であり、前記脂肪族多価アルコールエステルからなる化合物の使用量が、セルロースエステルに対して６重量％以上であり、前記可塑剤の使用量は、セルロースエステルに対して５．５重量％以下であるセルロースエステルフィルムであって、製造後に未処理状態（基準状態）で、セルロースエステルフィルムの最表面を飛行型二次イオン質量分析装置（ＴＯＦ−ＳＩＭＳ）でマグネシウムを測定したときに検出される全成分に対するマグネシウムの検出確率をＡとし、該セルロースエステルフィルムの下式で表わされる水分入替時間をｔ（秒）とするとき、
０．１００×１０−５≦Ａ／ｔ≦０．６００×１０−５
であることを特徴とするセルロースエステルフィルム。
水分入替時間：ｔ（秒）＝｛Ｎ／Ｔ／（２４×３６００）｝
式中、Ｎは、セルロースエステルフィルムの温度２３℃、湿度５５％ＲＨ（基準状態）での平衡含水率（ｇ／ｍ２）を表わし、Ｔは、塩化カルシウム−カップ法に基づく温度４０℃、湿度９０％ＲＨの条件下で２４時間放置した調温調湿処理後のセルロースエステルフィルムの透湿度（ｇ／ｍ２）を表わす。
【請求項２】
セルロースエステルフィルムのマグネシウム化合物の含有量が、フィルム重量に対する重量比でマグネシウム原子として５０ｐｐｍ以下であることを特徴とする請求項１記載のセルロースエステルフィルム。
【請求項３】
モノカルボン酸が、分子内に芳香族環またはシクロアルキル環を有する化合物であることを特徴とする請求項１記載のセルロースエステルフィルム。
【請求項４】
脂肪族多価アルコールが、２〜２０価であることを特徴とする請求項１記載のセルロースエステルフィルム。
【請求項５】
脂肪族多価アルコールが、２〜３価であることを特徴とする請求項１記載のセルロースエステルフィルム。
【請求項６】
脂肪族多価アルコールが、炭素数が４以上であることを特徴とする請求項１記載のセルロースエステルフィルム。
【請求項７】
セルロースエステルの重量平均分子量をＭｗ、同じく数平均分子量をＭｎとするとき、重量平均分子量と数平均分子量との比：Ｍｗ／Ｍｎが、１．０〜５．０であることを特徴とする請求項１〜６のうちのいずれか一項記載のセルロースエステルフィルム。
【請求項８】
重量平均分子量と数平均分子量との比：Ｍｗ／Ｍｎが、１．７〜３．０であることを特徴とする請求項７記載のセルロースエステルフィルム。
【発明の詳細な説明】
【技術分野】
【０００１】
本発明は、偏光板用保護フィルムに用いられるセルロースエステルフィルム、とりわけフィルムの保管及び輸送などの物流状態における劣化（傷発生、異物発生）を抑えることができるセルロースエステルフィルムに関するものである。
【背景技術】
【０００２】
近年、液晶表示装置（ＬＣＤ）は種々のところに使用されるに伴って、ＬＣＤに使用される液晶表示素子すなわち偏光板についても高生産性化（生産量増大）が求められている。しかも、液晶表示装置（ＬＣＤ）については薄型化が進んでおり、ＬＣＤに使用される偏光板についても薄膜化が要望されている。
【０００３】
ところが、偏光板用保護フィルムの薄膜化が進み、これに用いられるセルロースエステルフィルムの薄膜での高生産性化が進むと、該フィルム品質での負荷が増大し、フィルムの保管及び輸送などの物流状態において、とくにセルロースエステルフィルムの薄膜品では、ロール状の元巻きフィルムに外観劣化（傷発生、異物発生）が生じやすいという問題があった。セルロースエステルフィルムの元巻きにこのような外観劣化が生じると、ひいては偏光板の外観不良、さらには、液晶ディスプレイの視認性の劣化につながるという問題があった。
【０００４】
そこで、このような外観劣化の防止のために、従来、セルロースエステルフィルムを防湿性を有する包装材で包装することが考えられる。このようなフィルムの保管や包装に関わる先行特許文献には、例えば、つぎのようなものがある。
【特許文献１】特開平５−２８１６６４号公報  この特許文献１には、感光材料（フィルム）の包装材料ではあるが、易開封性を有するとともに、ピンホール及びカールが発生しないようにした感光材料用包装材料、及びそれを用いた完全遮光性を有する遮光袋の発明が開示されている。この特許文献１記載の感光材料用包装材料は、強化シートの一方の面に、無塵性フレキシブルシート層にアルミニウム蒸着膜が蒸着加工されたアルミニウム蒸着フレキシブルシートが、接着剤層を介してアルミニウム蒸着膜が無塵性フレキシブルシート層側になるように積層され、他方の面に、ヒートシール層が直接積層されており、かつ強化シートとアルミニウム蒸着膜との剥離強度が所定の値を有するものであった。
【特許文献２】特開２００１−３１５８８５号公報  この特許文献２には、幅広の偏光フィルムの製造原料として有用な偏光フィルム用のポリビニルアルコール系重合体フィルムの保管または輸送方法の発明が開示されている。この特許文献２記載の保管または輸送方法の発明は、フィルムと接触する部分の材質が金属またはプラスチックからなりかつフィルム幅より長い筒状のコアに、ポリビニルアルコール系重合体フィルムを巻き付けてフィルムロールと成し、該フィルムロールを所定の透湿度を有する包装用フィルムで包装して、保管または輸送を行なうことを特徴とするものであった。
【発明の開示】
【発明が解決しようとする課題】
【０００５】
しかしながら、上記特許文献１及び２に記載の発明のように、包装材料そのものや、感光材料（フィルム）の包装に利用する包装材料についての出願は以前から多いものであるが、液晶表示装置（ＬＣＤ）の偏光板用の保護フィルムとして用いられるセルロースエステルフィルムは、感光材料や他のフィルムに比べ、より厳しい品質が求められるものであり、上記の従来法によれば、ある程度の効果はあるが、とくにセルロースエステルフィルムの薄膜品については、その効果は不充分であるという問題があった。
【０００６】
また特に、セルロースエステルフィルムの保管時におけるフィルム品質の安定化は重要な課題であるが、現状の包装材料では、保管時におけるフィルム品質の安定化は不充分であるという問題があった。
【０００７】
ところで、セルロースエステルフィルムの製造段階で発生する異物は、フィルム原料に含有されるマグネシウム化合物に起因するものと考えられ、フィルム原料中のマグネシウムの含有量を低減する試みが、下記の特許文献３に記載されている。
【特許文献３】特開２０００−３１４８１１号公報  この特許文献３には、つぎのように記載されている。すなわち、液晶ディスプレイなどの偏光板の保護フィルムに適したセルロースエステルフィルムは、セルロースエステル中に含まれる微量金属成分によっても影響を受ける。これらは製造工程で使われる水に関係していると考えられるが、不溶性の核となり得るような成分は少ない方が好ましく、例えば鉄、カルシウム、マグネシウム等は、有機の酸性基を含んでいる可能性のあるポリマー分解物等と塩形成をすることにより不要物を形成するため、このような金属イオンの量は、少ない方が好ましい。ただし実際には、その他の因子も幾分か関係するので単純に少なければ良いというようにはなっていない。
【０００８】
例えばマグネシウム（Ｍｇ）成分については、地下水中に多く含まれているものであり、やはり不要物形成の原因となるものである。セルロースエステル中に含まれるマグネシウム成分は、やはり多すぎると不溶分を生ずるので、多すぎることは好ましくない。たゞし、余りに少なすぎても、特性的にはよくない。マグネシウム成分の最適な含有範囲は、１５〜７０ｐｐｍであり、特に木材パルプでは、３０〜７０ｐｐｍである。
【０００９】
しかしながら、厚みの比較的厚いセルロースエステルフィルムについては、上記特許文献３に記載のように、セルロースエステル中に含まれる微量金属成分であるマグネシウムやカルシウムの含有量が特定の範囲内に抑えられていれば、フィルム保管時の外観劣化（傷発生、異物発生）が改善されるものの、セルロースエステルフィルムの薄膜での高生産性化により、該フィルム品質での負荷が増大すると、フィルムの保管及び輸送などの物流状態において、セルロースエステルフィルムの薄膜品の外観劣化を改善するには、不充分であった。これらのことから、セルロースエステルフィルムの薄膜品についても、フィルムの保管及び輸送などの物流状態における劣化（傷発生、異物発生）を抑えることができるセルロースエステルフィルムが求められていた。
【００１０】
本発明の目的は、上記の従来技術の問題を解決し、液晶表示素子すなわち偏光板の高生産性化（生産量増大）に伴い、偏光板用保護フィルムとして用いられるロール状セルロースエステルフィルムの薄膜品について、あるいはまた厚膜品について、フィルムの保管及び輸送などの物流状態における劣化（傷発生、異物発生）を抑えることができる、セルロースエステルフィルムを提供しようとすることにある。
【課題を解決するための手段】
【００１１】
上記の目的を達成するために、本発明者は、鋭意研究を重ねた結果、セルロースエステルフィルムの薄膜品は、例えば船便輸送時に、温度３０〜４０℃、湿度８０〜９０％ＲＨで１〜３週間の条件下で、異物発生があり、また、夏期のフィルム保管時にも、例えば温度３５〜４５℃、湿度８０〜９０％ＲＨで０．５〜１ヶ月の条件下で、同様の異物発生があり、このような異物が原因となって元巻き保管状態でのフィルムに傷を発生させることがあるが、これは、セルロースエステルフィルムの最表面に存在するマグネシウム量と、フィルム自身の平衡含水率、透湿度の関わりによって異物発生が起きることを見出した。単にマグネシウムの含有量により決まるのではなく、Ｍｇに対して水が作用することにより、結晶生成、異物の核発生が起き、さらにフィルム保管時の条件により、結晶成長、異物の発生となり、ひいてはフィルム元巻き保管時に傷発生が起きることを見出した。
【００１２】
このように、フィルムの高温高湿の停滞時に異物が発生することから、輸送中の条件に着目した対応を取る必要があり、また、保管条件を低温化、低湿化、包装材料の防湿化で対処する必要がある。さらに、セルロースエステルの平衡含水率、透湿度から求めた水分入替時間と関連付けた物性値の規定化により、薄膜品だけでなく、厚膜品にも、異物発生防止の効果があることが判った。
【００１３】
本発明の請求項１記載の発明は、セルロースエステルと、マグネシウムと、脂肪族多価アルコールと１種以上のモノカルボン酸との多価アルコールエステルからなる化合物と、グリコール酸エステル系の可塑剤とを含有し、前記多価アルコールエステルからなる化合物と前記可塑剤との合計量が、セルロースエステルに対する重量％で１２．５重量％以下であり、前記脂肪族多価アルコールエステルからなる化合物の使用量が、セルロースエステルに対して６重量％以上であり、前記可塑剤の使用量は、セルロースエステルに対して５．５重量％以下であるセルロースエステルフィルムであって、製造後に未処理状態（基準状態）で、セルロースエステルフィルムの最表面を飛行型二次イオン質量分析装置（ＴＯＦ−ＳＩＭＳ）でマグネシウムを測定したときに検出される全成分に対するマグネシウムの検出確率をＡとし、該セルロースエステルフィルムの下式で表わされる水分入替時間をｔ（秒）とするとき、
０．１００×１０−５≦Ａ／ｔ≦０．６００×１０−５
であることを特徴としている。
【００１４】
水分入替時間：ｔ（秒）＝｛Ｎ／Ｔ／（２４×３６００）｝
式中、Ｎは、セルロースエステルフィルムの温度２３℃、湿度５５％ＲＨ（基準状態）での平衡含水率（ｇ／ｍ２ ）を表わし、Ｔは、塩化カルシウム−カップ法に基づく温度４０℃、湿度９０％ＲＨの条件下で２４時間放置した調温調湿処理後のセルロースエステルフィルムの透湿度（ｇ／ｍ２ ）を表わす。
【００１５】
上記請求項１記載のセルロースエステルフィルムにおいて、マグネシウム化合物の含有量が、フィルム重量に対する重量比でマグネシウム原子として５０ｐｐｍ以下であるのが、好ましい。
【００１６】
上記のセルロースエステルフィルムにおいて、モノカルボン酸が、分子内に芳香族環またはシクロアルキル環を有する化合物であるのが、好ましい。
【００１７】
上記のセルロースエステルフィルムにおいて、脂肪族多価アルコールが、２〜２０価、好ましくは２〜３価であるのが、好ましい。
【００１８】
上記のセルロースエステルフィルムにおいて、脂肪族多価アルコールが、炭素数が４以上であるのが、好ましい。
【００１９】
上記のセルロースエステルフィルムにおいて、セルロースエステルの重量平均分子量をＭｗ、同じく数平均分子量をＭｎとするとき、重量平均分子量と数平均分子量との比：Ｍｗ／Ｍｎが、１．０〜５．０、好ましくは１．７〜３．０であるのが、好ましい。
【発明の効果】
【００２０】
本発明の請求項１記載の発明は、上述のように、セルロースエステルと、マグネシウムと、脂肪族多価アルコールと１種以上のモノカルボン酸との多価アルコールエステルからなる化合物と、グリコール酸エステル系の可塑剤とを含有し、前記多価アルコールエステルからなる化合物と前記可塑剤との合計量が、セルロースエステルに対する重量％で１２．５重量％以下であり、前記脂肪族多価アルコールエステルからなる化合物の使用量が、セルロースエステルに対して６重量％以上であり、前記可塑剤の使用量は、セルロースエステルに対して５．５重量％以下であるセルロースエステルフィルムであって、製造後に未処理状態（基準状態）で、セルロースエステルフィルムの最表面を飛行型二次イオン質量分析装置（ＴＯＦ−ＳＩＭＳ）でマグネシウムを測定したときに検出される全成分に対するマグネシウムの検出確率をＡとし、該セルロースエステルフィルムの下式で表わされる水分入替時間をｔ（秒）とするとき、
０．１００×１０−５≦Ａ／ｔ≦０．６００×１０−５
であることを特徴とするものである。
【００２１】
水分入替時間：ｔ（秒）＝｛Ｎ／Ｔ／（２４×３６００）｝
式中、Ｎは、セルロースエステルフィルムの温度２３℃、湿度５５％ＲＨ（基準状態）での平衡含水率（ｇ／ｍ２ ）を表わし、Ｔは、塩化カルシウム−カップ法に基づく温度４０℃、湿度９０％ＲＨの条件下で２４時間放置した調温調湿処理後のセルロースエステルフィルムの透湿度（ｇ／ｍ２ ）を表わす。
【００２２】
本発明のセルロースエステルフィルムによれば、セルロースエステルフィルムの最表面に存在するマグネシウム量と、フィルム自身の平衡含水率と、透湿度から求めた水分入替時間と関連付けた物性値の規定化により、薄膜品だけでなく、厚膜品についても、フィルムの保管及び輸送などの物流状態における劣化（傷発生、異物発生）を抑えることができるという効果を奏する。
【００２３】
従って、本発明によれば、液晶表示素子すなわち偏光板の高生産性化（生産量増大）に伴い、偏光板用保護フィルムに用いられるセルロースエステルフィルムのいわゆる巻品質を改善することができて、偏光板用保護フィルムの高生産性化（生産量増大）が可能であり、ひいては偏光板用保護フィルムの異物発生、傷発生が抑えられるとともに、透湿性など耐水性が向上し、偏光板の湿熱耐久性及び偏光膜安定性が向上するという効果を奏する。
【発明を実施するための最良の形態】
【００２４】
以下、本発明について、具体的に説明する。
【００２５】
本発明の請求項１記載のセルロースエステルフィルムの発明は、セルロースエステルと、マグネシウムと、脂肪族多価アルコールと１種以上のモノカルボン酸との多価アルコールエステルからなる化合物と、グリコール酸エステル系の可塑剤とを含有し、前記多価アルコールエステルからなる化合物と前記可塑剤との合計量が、セルロースエステルに対する重量％で１２．５重量％以下であり、前記脂肪族多価アルコールエステルからなる化合物の使用量が、セルロースエステルに対して６重量％以上であり、前記可塑剤の使用量は、セルロースエステルに対して５．５重量％以下であるセルロースエステルフィルムであって、製造後に未処理状態（基準状態）で、セルロースエステルフィルムの最表面を飛行型二次イオン質量分析装置（ＴＯＦ−ＳＩＭＳ）でマグネシウムを測定したときに検出される全成分に対するマグネシウムの検出確率をＡとし、該セルロースエステルフィルムの下式で表わされる水分入替時間をｔ（秒）とするとき、
０．１００×１０−５≦Ａ／ｔ≦０．６００×１０−５
であることを特徴としている。
【００２６】
水分入替時間：ｔ（秒）＝｛Ｎ／Ｔ／（２４×３６００）｝
式中、Ｎは、セルロースエステルフィルムの温度２３℃、湿度５５％ＲＨ（基準状態）での平衡含水率（ｇ／ｍ２ ）を表わし、Ｔは、塩化カルシウム−カップ法に基づく温度４０℃、湿度９０％ＲＨの条件下で２４時間放置した調温調湿処理後のセルロースエステルフィルムの透湿度（ｇ／ｍ２ ）を表わす。
【００２７】
上記において、飛行時間型二次イオン質量分析装置（ＴＯＦ−ＳＩＭＳ）としては、例えばフィジカル  エレクトロニクス（Physiacl Electronics）社製の「ＴＦＳ−２１００」を用い、装置に示されている規定の方法により測定を行なうのが、好ましい。
【００２８】
本発明のセルロースエステルフィルムにおいて、セルロースエステルフィルムのマグネシウム化合物の含有量が、フィルム重量に対する重量比でマグネシウム原子として５０ｐｐｍ以下であるのが、好ましい。というのは、マグネシウムなどの不要物を形成しやすい金属イオンの量が、ある程度少ないことにより、セルロースエステルフィルムの保管及び輸送などの物流状態における劣化（傷発生、異物発生）を抑えることができるからである。
【００２９】
また上記において、セルロースエステルフィルムの平衡含水率は、温度２３℃、湿度５５％ＲＨでのフィルム重量と、温度１２０℃で、４５分間乾燥後のフィルム重量の差から求める含水量と、温度２３℃、湿度５５％ＲＨでのフィルム重量との比率により求める。
【００３０】
本発明のセルロースエステルフィルムにおいて、セルロースエステルフィルムの温度２３℃、湿度５５％ＲＨ（基準状態）での平衡含水率が、セルロースエステルフィルムの全量に対する割合で１．０〜３．０重量％であるのが、好ましい。というのは、このようなセルロースエステルフィルムの平衡含水率が、１．０重量％未満であれば、帯電によるほこり付着が発生するために、フィルムの性状としては、好ましくない。
【００３１】
また、上記において、透湿度は、セルロースエステルフィルムの重要な特性の１つであり、ＪＩＳ  Ｚ  ０２０８に規定される塩化カルシウム−カップ法に基づく方法に従って測定し、面積１ｍ２ あたり２４時間で透過する水分量（ｇ）として算出したものである。
【００３２】
本発明のセルロースエステルフィルムにおいては、セルロースエステルフィルムの塩化カルシウム−カップ法に基づく温度４０℃、湿度９０％ＲＨ条件下で２４時間放置した調温調湿処理後の透湿度が、６５０〜８５０ｇ／ｍ２ であるのが、好ましい。ここで、セルロースエステルフィルムの透湿度が、この範囲であれば、セルロースエステルフィルムを用いて製作した偏光板の偏光子の吸湿性と安定性を保持することができるものである。
【００３３】
本発明のセルロースエステルフィルムの主成分であるセルロースエステルとしては、セルローストリアセテート、セルロースジアセテート、セルロースアセテートブチレート、セルロースアセテートプロピオネートなどが挙げられる。セルローストリアセテートの場合は、特に重合度２５０〜４００、結合酢酸量が５４〜６２．５％のセルローストリアセテートが好ましく、結合酢酸量が５８〜６２．５％のベース強度が強くより好ましい。セルローストリアセテートは綿花リンターから合成されたセルローストリアセテートと木材パルプから合成されたセルローストリアセテートのどちらかを単独あるいは混合して用いることができる。
【００３４】
本発明のセルロースエステルフィルムにおいて、セルロースエステルの重量平均分子量をＭｗ、同じく数平均分子量をＭｎとする時、重量平均分子量と数平均分子量との比：Ｍｗ／Ｍｎが、１．０〜５．０である。この重量平均分子量と数平均分子量との比：Ｍｗ／Ｍｎは、１．７〜３．０であることが好ましい。
【００３５】
セルローストリアセテートの平均分子量については、ゲルパーミエーションクロマトグラフィーを用いて測定できるので、これを用いて数平均分子量（Ｍｎ）、及び重量平均分子量（Ｍｗ）を算出することができる。ここで、平均分子量の測定条件は、以下の通りである。
【００３６】
下記に示す装置、材料を用いて、ゲルパーミエーションクロマトグラフィー法セルローストリアセテートの重量平均分子量（Ｍｗ）および平均分子量（Ｍｎ）を測定し、分子量分布Ｍｗ／Ｍｎを算出した。
【００３７】
ゲルパーミエーションクロマトグラフィー
溶媒（溶離液）：ジクロロメタン
カラム名：昭和電工製  ＧＰＣｋ８０６−ＧＰＣｋ８０５−ＧＰＣｋ８０３  （３本）
試料濃度：０．１（重量％）
流量：１．０（ｍｌ／分）
試料注入量：１００（μｌ）
標準試料：ポリスチレン（Ｍｗ：５，０００，０００〜６，７００，０００）
温度：２５℃
検出：ＲＩ（示唆屈折率計）
ここで、セルローストリアセテートの重量平均分子量（Ｍｗ）と数平均分子量（Ｍｎ）との比（Ｍｗ／Ｍｎ）が１．０未満であれば、フィルムの引き裂き強度が低下するので、好ましくない。また、上記の比（Ｍｗ／Ｍｎ）が５．０を超えると、フィルムの寸法安定性が劣化するので、好ましくない。
【００３８】
本発明のセルロースエステルフィルムにおいて、モノカルボン酸が、分子内に芳香族環またはシクロアルキル環を有する化合物であるのが、好ましい。
【００３９】
また、本発明のセルロースエステルフィルムにおいて、脂肪族多価アルコールが、２〜２０価である。
【００４０】
ここで、脂肪族多価アルコールエステルからなる化合物の機能については、十分には解明されていないが、脂肪族多価アルコールエステルからなる化合物を使用することにより、従来の可塑剤を減量できることの寄与が大きいものと考えられる。
【００４１】
つぎに、本発明に用いられる脂肪族多価アルコールエステルからなる化合物について説明すると、脂肪族多価アルコールエステルは、２価以上の脂肪族多価アルコールと１種以上のモノカルボン酸とのエステルである。
【００４２】
（脂肪族多価アルコール）
本発明に用いられる脂肪族多価アルコールは、２価以上のアルコールで次の一般式（１）で表される。
【００４３】
Ｒ１ −（ＯＨ）ｎ          …（１）
ただし、式中、Ｒ１ はｎ価の脂肪族有機基、ｎは２以上の正の整数、ＯＨ基はアルコール性及び／またはフェノール性水酸基を表す。
【００４４】
ここで、ｎ価の脂肪族有機基としては、アルキレン基（例えばメチレン基、エチレン基、トリメチレン基、テトラメチレン基等）、アルケニレン基（例えばエテニレン基等）、アルキニレン基（例えばエチニレン基等）、シクロアルキレン基（例えば１，４−シクロヘキサンジイル基等）、アルカントリイル基（例えば１，２，３−プロパントリイル基等）が挙げられる。ｎ価の脂肪族有機基は置換基（例えばヒドロキシ基、アルキル基、ハロゲン原子等）を有するものを含む。ｎは２〜２０が好ましい。本発明のセルロースエステルフィルムにおいては、脂肪族多価アルコールが、炭素数が４以上を有するものであるのが、好ましい。
【００４５】
好ましい多価アルコールの例としては、例えばアドニトール、アラビトール、エチレングリコール、ジエチレングリコール、トリエチレングリコール、テトラエチレングリコール、１，２−プロパンジオール、１，３−プロパンジオール、ジプロピレングリコール、トリプロピレングリコール、１，２−ブタンジオール、１，３−ブタンジオール、１，４−ブタンジオール、ジブチレングリコール、１，２，４−ブタントリオール、１，５−ペンタンジオール、１，６−ヘキサンジオール、ヘキサントリオール、ガラクチトール、マンニトール、３−メチルペンタン−１，３，５−トリオール、ピナコール、ソルビトール、トリメチロールプロパン、トリメチロールエタン、キシリトール等を挙げることができる。特に、トリエチレングリコール、テトラエチレングリコール、ジプロピレングリコール、トリプロピレングリコール、ソルビトール、トリメチロールプロパン、キシリトールが好ましい。
【００４６】
（モノカルボン酸）
本発明において、多価アルコールエステルにおけるモノカルボン酸としては、特に制限はなく公知の脂肪族モノカルボン酸、脂環族モノカルボン酸、芳香族モノカルボン酸等を用いることができる。脂環族モノカルボン酸、芳香族モノカルボン酸を用いると透湿性、保留性を向上させる点で好ましい。
【００４７】
好ましいモノカルボン酸の例としては、以下のようなものを挙げることができるが、本発明はこれに限定されるものではない。
【００４８】
脂肪族モノカルボン酸としては、炭素数１〜３２の直鎖または側鎖を有する脂肪酸を好ましく用いることができる。炭素数は１〜２０であることがさらに好ましく、１〜１０であることが特に好ましい。酢酸を含有するとセルロースエステルとの相溶性が増すため好ましく、酢酸と他のモノカルボン酸を混合して用いることも好ましい。
【００４９】
好ましい脂肪族モノカルボン酸としては、酢酸、プロピオン酸、酪酸、吉草酸、カプロン酸、エナント酸、カプリル酸、ペラルゴン酸、カプリン酸、２−エチル−ヘキサンカルボン酸、ウンデシル酸、ラウリン酸、トリデシル酸、ミリスチン酸、ペンタデシル酸、パルミチン酸、ヘプタデシル酸、ステアリン酸、ノナデカン酸、アラキン酸、ベヘン酸、リグノセリン酸、セロチン酸、ヘプタコサン酸、
モンタン酸、メリシン酸、ラクセル酸等の飽和脂肪酸、ウンデシレン酸、オレイン酸、ソルビン酸、リノール酸、リノレン酸、アラキドン酸等の不飽和脂肪酸等を挙げることができる。これらはさらに置換基を有しても良い。
【００５０】
好ましい脂環族モノカルボン酸の例としては、シクロペンタンカルボン酸、シクロヘキサンカルボン酸、シクロオクタンカルボン酸、またはそれらの誘導体を挙げることができる。
【００５１】
好ましい芳香族モノカルボン酸の例としては、安息香酸、トルイル酸等の安息香酸のベンゼン環にアルキル基を導入したもの、ビフェニルカルボン酸、ナフタリンカルボン酸、テトラリンカルボン酸等のベンゼン環を２個以上有する芳香族モノカルボン酸、またはそれらの誘導体を挙げることができる。特に安息香酸が好ましい。
【００５２】
（多価アルコールエステル）
本発明に用いられる多価アルコールエステルの分子量は特に制限はないが、３００〜１５００であることが好ましく、３５０〜７５０であることがさらに好ましい。保留性の点では大きい方が好ましく、透湿性、セルロースエステルとの相溶性の点では小さい方が好ましい。
【００５３】
本発明において、多価アルコールエステルにおけるカルボン酸は一種類でも、二種以上の混合でもよい。また、多価アルコール中のＯＨ基は全てエステル化してもよいし、一部をＯＨ基のままで残してもよい。好ましくは、分子内に芳香環もしくはシクロアルキル環を３つ以上有することが好ましい。
【００５４】
本発明に用いられる多価アルコールエステルの例を以下に示す。
【化１】
0004661041.tif 000002
【化２】
0004661041.tif 000003
【化３】
0004661041.tif 000004
【化４】
0004661041.tif 000005
【００５５】
上記多価アルコールエステルのうち、トリメチロールプロパントリベンゾエート（ＴＭＰＴＢ）、トリメチロールプロパントリアセテート、トリメチロールプロパントリプロピオネート、ジプロピレングリコールジベンゾエート、トリプロピレングリコールジベンゾエート、１，３−ジブチレングリコールジベンゾエート、テトラエチレングリコールジベンゾエート、トリメチロールプロパンと酢酸及び安息香酸との混合エステル、トリメチロールプロパンとシクロヘキサンカルボン酸とのエステル、トリメチロールプロパンと酢酸及びシクロヘキサンカルボン酸との混合エステル、３−メチルペンタン−１，３，５−トリオールとシクロヘキサンカルボン酸とのエステル、３−メチルペンタン−１，３，５−トリオールと安息香酸とのエステル、キシリトールと安息香酸とのエステル、キシリトールとシクロヘキサンカルボン酸とのエステルが好ましい。
【００５６】
なお、多価アルコールエステルの使用量は、セルロースエステルに対して４．５〜１２．５重量％が好ましく、６〜１２重量％がさらに好ましく、特に好ましくは７〜１１重量％である。
【００５７】
本発明において、上記セルロースエステルの溶剤としては、例えばメチルアルコール、エチルアルコール、ｎ−プロピルアルコール、イソプロピルアルコール、ｎ−ブチルアルコールなどの低級アルコール類、シクロヘキサン、ジオキサン類、メチレンクロライドのような低級脂肪族塩化炭化水素類などを用いることができる。
【００５８】
溶剤比率としては、例えばメチレンクロライド７０〜９５重量％、その他の溶剤は５〜３０重量％が好ましい。またセルロースエステルの濃度は１０〜５０重量％が好ましい。溶剤を添加しての加熱温度は、使用溶剤の沸点以上で、かつ該溶剤が沸騰しない範囲の温度が好ましく例えば６０℃以上、８０〜１１０℃の範囲に設定するのが好適である。また、圧力は設定温度において、溶剤が沸騰しないように定められる。
【００５９】
溶解後は冷却しながら容器から取り出すか、または容器からポンプ等で抜き出して熱交換器などで冷却し、これを製膜に供する。
【００６０】
本発明のセルロースエステルフィルムは、セルロースエステルと溶剤のほかに、可塑剤、紫外線吸収剤等の添加剤を含有している。
【００６１】
セルロースエステルと溶剤のほかに必要な可塑剤、紫外線吸収剤等の添加剤は、予め溶剤と混合し、溶解または分散してからセルロースエステル溶解前の溶剤に投入しても、セルロースエステル溶解後のドープへ投入しても良い。
【００６２】
本発明で用いることのできる可塑剤は、グリコール酸エステル系で、トリアセチン、トリブチリン、ブチルフタリルブチルグリコレート、エチルフタリルエチルグリコレート（ＥＰＥＧ）、メチルフタリルエチルグリコレート、ブチルフタリルブチルグリコレート等を単独あるいは併用するのが好ましい。上記の可塑剤は必要に応じて、２種類以上を併用して用いてもよい。これらの可塑剤を含有することにより、寸法安定性、耐水性に優れたフィルムが得られるため、特に好ましい。
【００６３】
本発明においては、吸水率ならびに水分率を特定の範囲内にするために、セルロースエステルと、マグネシウムと、脂肪族多価アルコールと１種以上のモノカルボン酸との多価アルコールエステルからなる化合物と、グリコール酸エステル系の可塑剤とを含有し、前記多価アルコールエステルからなる化合物と前記可塑剤との合計量が、セルロースエステルに対する重量％で１２．５重量％以下であり、前記脂肪族多価アルコールエステルからなる化合物の使用量が、後述する実施例に示すように、セルロースエステルに対して６重量％以上であり、前記可塑剤の使用量は、セルロースエステルに対して５．５重量％以下であることが好ましい。その理由は、脂肪族多価アルコールエステルからなる化合物の使用により、従来の可塑剤の使用量を低減することが可能となり、本発明の効果を発現させることができるためである。
【００６４】
本発明のセルロースエステルフィルムには、紫外線吸収剤を添加することが好ましく、紫外線吸収剤としては、液晶の劣化防止の点より波長３７０ｎｍ以下の紫外線の吸収能に優れ、かつ良好な液晶表示性の点より波長４００ｎｍ以上の可視光の吸収が可及的に少ないものが好ましく用いられる。
【００６５】
一般に用いられるものとしては、例えばオキシベンゾフェノン系化合物、ベンゾトリアゾール系化合物、サリチル酸エステル系化合物、ベンゾフェノン系化合物、シアノアクリレート系化合物、ニッケル錯塩系化合物などがあげられるが、これらに限定されない。
【００６６】
また本発明のフィルムにすべり性の向上、巻取り後のブロッキング防止等の目的でマット剤として加える微粒子は、主ドープに添加してもよいが、添加液に加えるのが生産性の上からは好ましい。添加液に添加し、フィルムに含有せしめる。また、主ドープに含有せしめてもよいが、微粒子としてはいかなるものも用いることができる。
【００６７】
本発明に使用される微粒子としては無機化合物の例として、二酸化ケイ素、二酸化チタン、酸化アルミニウム、酸化ジルコニウム、炭酸カルシウム、タルク、クレイ、焼成カオリン、焼成ケイ酸カルシウム、水和ケイ酸カルシウム、ケイ酸アルミニウム、ケイ酸マグネシウム及びリン酸カルシウムを挙げることができる。酸化ジルコニウムの微粒子は、例えば、アエロジルＲ９７６及びＲ８１１（以上、日本アエロジル株式会社製）の商品名で市販されており、使用することができる。その中でも、微粒子はケイ素を含むものが濁度が低くなる点で好ましく、特に二酸化ケイ素が好ましい。これらの例としては、アエロジルＲ９７２、Ｒ９７２Ｖ、Ｒ９７４、Ｒ８１２、２００、２００Ｖ、３００、Ｒ２０２、ＯＸ５０、ＴＴ６００（以上、日本アエロジル株式会社製）の商品名で市販されているものがあり、使用することができる。さらに、二酸化ケイ素微粒子の１次平均粒子径が２０ｎｍ以下であり、かつ見掛比重が７０ｇ／リットル以上の二酸化ケイ素微粒子であることが好ましい。これらを満足する二酸化ケイ素の微粒子としては、例えば、アエロジル２００Ｖ、アエロジルＲ９７２Ｖがあり、フィルムの濁度を低く保ちながら、摩擦係数をさげる効果が大きいため特に好ましい。
【００６８】
本発明において、上記微粒子はセルロースエステルに対して、０．０４〜０．４重量％添加して使用される。好ましくは、０．０５〜０．３重量％、さらに好ましくは０．０５〜０．２重量％である。
【００６９】
本発明においては、セルロースエステルを溶解して得られるドープを支持体上に流延（キャスト工程）した後、加熱して溶剤の一部を除去（支持体上乾燥工程）した後、支持体から剥離し、剥離したフィルムを乾燥（フィルム乾燥工程）して、セルロースエステルフィルムを得る。
【００７０】
キャスト工程における支持体は、ステンレス鋼製のエンドレスベルトもしくはドラムを、鏡面仕上げした支持体が使用される。キャスト工程の支持体の温度は一般的な温度範囲０℃から溶剤の沸点未満の温度で、流延することができるが、５〜３０℃の支持体上に流延する方が、ドープをゲル化させ剥離限界時間をあげられるため、好ましく、５〜１５℃の支持体上に流延することが、さらに好ましい。
【００７１】
支持体上乾燥工程ではドープを流延し、一旦ゲル化させた後、流延から剥離するまでの時間を１００％としたとき、流延から３０％以内にドープ温度を４０〜７０℃にすることで、溶剤の蒸発を促進し、それだけ早く支持体上から剥離することができ、さらに剥離強度が増すため好ましく、３０％以内にドープ温度を５５〜７０℃にすることがより好ましい。この温度を２０％以上維持することが好ましく、４０％以上がさらに好ましい。
【００７２】
支持体上での乾燥は残留溶媒量６０〜１５０％で支持体から剥離することが、支持体からの剥離強度が小さくなるため好ましく、８０〜１２０％がより好ましい。剥離するときのドープの温度は０〜３０℃にすることが剥離時のベース強度をあげることができ、剥離時のベース破断を防止できるため好ましく、５〜２０℃がより好ましい。
【００７３】
フィルム乾燥工程においては支持体より剥離したフィルムをさらに乾燥し、残留溶媒量を３重量％以下、好ましくは１重量％以下、より好ましくは０．５重量％以下であることが、寸法安定性が良好なフィルムを得る上で好ましい。フィルム乾燥工程では一般にロール懸垂方式か、ピンテンター方式または、クリップテンター方式でフィルムを搬送しながら乾燥する方式が採られる。液晶表示用部材用としては、テンター方式で幅を保持しながら乾燥させることが、寸法安定性を向上させるために好ましい。
【００７４】
フィルムを乾燥させる手段は特に制限なく、一般的に熱風、赤外線、加熱ロール、マイクロ波等で行なう。簡便さの点で熱風で行なうのが好ましい。乾燥温度は４０〜１５０℃の範囲で３〜５段階の温度に分けて、段々高くしていくことが好ましく、８０〜１４０℃の範囲で行なうことが寸法安定性を良くするためさらに好ましい。これら流延から後乾燥までの工程は、空気雰囲気下でもよいし窒素ガスなどの不活性ガス雰囲気下でもよい。
【００７５】
本発明のセルロースエステルフィルムの製造に係わる巻き取り機は、一般的に使用されているものでよく、定テンション法、定トルク法、テーパーテンション法、内部応力一定のプログラムテンションコントロール法などの巻き取り方法で巻き取ることができる。
【００７６】
本発明のセルロースエステルフィルムの厚さは、特に限定されないが、ＬＣＤに使用される液晶表示素子すなわち偏光板用の保護フィルムに用いられることから、通常、１００μｍ以下であることが好ましく、中でも、厚さ５０μｍ以下のセルロースエステルフィルムが好ましい。その理由は、厚さ５０μｍ以下のセルロースエステルフィルムは、例えば偏光板用保護フィルムとして用いられる際に、より品質に対して厳しい性能が求められるためである。
【実施例】
【００７７】
以下、本発明を実施例により具体的に説明するが、本発明はこれらに限定されるものではない。
【００７８】
実施例１
（ドープ液の調製）
セルローストリアセテートのドープ液を、以下のように調製した。
【００７９】
セルローストリアセテート（ＴＡＣ）：１００ｋｇ
チヌビン３２６（チバスペシャルティケミカルズ社製）：０．３ｋｇ
チヌビン１７１（チバスペシャルティケミカルズ社製）：０．５ｋｇ
チヌビン１０９（チバスペシャルティケミカルズ社製）：０．５ｋｇ
トリメチロールプロパントリベンゾエート（ＴＭＰＴＢ）：１３ｋｇ
エチルフタリルエチルグリコレート（ＥＰＥＧ）：９．７ｋｇ
アエロジル２００Ｖ（日本アエロジル社製）：０．０９ｋｇ
メチレンクロライド：３２０ｋｇ
エタノール：２０ｋｇ
これらを密閉容器に投入し、加圧下で８０℃に保温・攪拌しながら完全に溶解させた。
【００８０】
（フィルム試料の作製）
上記のドープ液を濾過した後、図示しない溶液流延製膜装置を用い、ドープ温度３３℃にてダイスより、ステンレス鋼製エンドレスベルトよりなる支持体上に流延した。支持体上で６０秒間保持した後に支持体上から剥離し、多数のロールで搬送させながら乾燥させた。この際、クリップテンターを用いて、フィルムを幅手方向に１．０７倍に延伸しながら乾燥を行なった。乾燥後、ロール状に巻き取ることにより、膜厚４０μｍのセルローストリアセテート（ＴＡＣ）フィルムを得た。
【００８１】
ついで、得られたセルローストリアセテートフィルムについて、製造後に未処理状態（基準状態）で、セルローストリアセテートフィルムの最表面を飛行型二次イオン質量分析装置（ＴＯＦ−ＳＩＭＳ）でマグネシウムを測定したときに検出される全成分に対するマグネシウムの検出確率を検出数比で測定し、得られた結果を下記の表１にあわせて示した。
【００８２】
そして、このマグネシウムの検出確率をＡとし、該セルローストリアセテートフィルムの下式で表わされる水分入替時間をｔ（秒）とするとき、Ａ／ｔの値を算出した。
【００８３】
水分入替時間：ｔ（秒）＝｛Ｎ／Ｔ／（２４×３６００）｝
式中、Ｎは、セルローストリアセテートフィルムの温度２３℃、湿度５５％ＲＨ（基準状態）での平衡含水率（ｇ／ｍ２ ）を表わし、Ｔは、塩化カルシウム−カップ法に基づく温度４０℃、湿度９０％ＲＨの条件下で２４時間放置した調温調湿処理後のセルローストリアセテートフィルムの透湿度（ｇ／ｍ２ ）を表わす。
【００８４】
そして、下記の表１に、マグネシウムの検出確率（％）：Ａ、Ｎ：セルローストリアセテートフィルムの平衡含水率（ｇ／ｍ２ ）、セルローストリアセテートフィルムの透湿度（ｇ／ｍ２ ）：Ｔ、及びマグネシウム検出確率Ａと水分入替時間ｔ（秒）との比：Ａ／ｔをまとめて示した。
【００８５】
実施例２と３
上記実施例１の場合と同様にしてセルローストリアセテート（ＴＡＣ）フィルムを製造するが、多価アルコールエステルであるトリメチロールプロパントリベンゾエート（ＴＭＰＴＢ）と可塑剤であるエチルフタリルエチルグリコレート（ＥＰＥＧ）とを、それぞれ表１に示す量で添加した点、セルローストリアセテート中のマグネシウムの検出確率（％）：Ａを、それぞれ表１に示す量とした点、以外は、実施例１の場合と同様にしてセルローストリアセテートフィルムを得た。
【００８６】
参考例１と２
上記実施例１の場合と同様にしてセルローストリアセテート（ＴＡＣ）フィルムを製造するが、可塑剤であるエチルフタリルエチルグリコレート（ＥＰＥＧ）とトリフェニルホスフェート（ＴＰＰ）とを、それぞれ表１に示す量で添加した点、セルローストリアセテート中のマグネシウムの検出確率（％）：Ａを、それぞれ表１に示す量とした点、以外は、実施例１の場合と同様にしてセルローストリアセテートフィルムを得た。
下記の表１に、各実施例と参考例における多価アルコールエステルのと可塑剤の含有量をまとめて示した。なお、ここで、多価アルコールエステル、または多価アルコールエステルと可塑剤の含有量は、セルローストリアセテート（ＴＡＣ）に対する重量％を表わす。
【００８７】
なお、実施例２と３では、実施例１の場合と同様に、膜厚４０μｍのセルローストリアセテート（ＴＡＣ）フィルムを製造した。また、参考例１では、実施例１の場合と同様に、膜厚４０μｍのセルローストリアセテート（ＴＡＣ）フィルムを製造したが、参考例２においては、膜厚８０μｍのセルローストリアセテート（ＴＡＣ）フィルムを製造した。
そして、各実施例におけるセルローストリアセテートフィルムのマグネシウムの検出確率（％）：Ａ、Ｎ：セルローストリアセテートフィルムの平衡含水率（ｇ／ｍ２ ）、セルローストリアセテートフィルムの透湿度（ｇ／ｍ２ ）：Ｔを測定するとともに、マグネシウム検出確率Ａと水分入替時間ｔ（秒）との比：Ａ／ｔを算出し、得られた結果を、下記の表１にまとめて示した。
【００８８】
比較例１〜４
比較のために、使用する多価アルコールエステルと可塑剤の種類及び含有量を、下記の表１に示すものとし、セルローストリアセテート中のマグネシウムの検出確率（％）：Ａを、それぞれ表１に示す量とした点、以外は、実施例１の場合と同様にしてセルローストリアセテートフィルムを得た。各比較例におけるセルローストリアセテートフィルムのマグネシウムの検出確率（％）：Ａ、Ｎ：セルローストリアセテートフィルムの平衡含水率（ｇ／ｍ２ ）、セルローストリアセテートフィルムの透湿度（ｇ／ｍ２ ）：Ｔを測定するとともに、マグネシウム検出確率Ａと水分入替時間ｔ（秒）との比：Ａ／ｔを算出し、得られた結果を、下記の表１にあわせて示した。
【表１】
0004661041.tif 000006
【００８９】
実施例４と５
上記実施例１の場合と同様にしてセルローストリアセテート（ＴＡＣ）フィルムを製造するが、セルローストリアセテート（ＴＡＣ）の重量平均分子量（Ｍｗ）と数平均分子量（Ｍｎ）との比：Ｍｗ／Ｍｎを、下記の表２に示すように変更して、セルローストリアセテートフィルムを製造した。
【００９０】
表２に、上記実施例１、並びに実施例４と５におけるセルローストリアセテート（ＴＡＣ）の重量平均分子量（Ｍｗ）と数平均分子量（Ｍｎ）との比：Ｍｗ／Ｍｎの値を、まとめて示した。
【００９１】
なお、セルローストリアセテート（ＴＡＣ）の平均分子量については、ゲルパーミエーションクロマトグラフィーを用いて測定し、これを用いて数平均分子量（Ｍｎ）及び重量平均分子量（Ｍｗ）を算出するとともに、セルローストリアセテートの重量平均分子量（Ｍｗ）と数平均分子量（Ｍｎ）との比（Ｍｗ／Ｍｎ）を算出した。
【表２】
0004661041.tif 000007
【００９２】
つぎに、本発明の実施例１〜５、参考例１と２、及び比較例１〜４の各セルローストリアセテートフィルムについて、フィルムの異物発生を測定した。得られた結果を下記の表３に示した。
【００９３】
（異物発生の評価）
セルローストリアセテートフィルムの異物発生試験は、製造後の各セルローストリアセテートフィルムの元巻きを、温度５０℃、湿度８０％ＲＨで１ヶ月間放置した後、偏光顕微鏡を用いて、各セルローストリアセテートフィルムにおけるフィルムサイズ１００ｍｍ×１００ｍｍの範囲を倍率３０倍で観察し、発生する異物の個数を数え、下記の評価基準で評価した。
【００９４】
◎：異物の個数０〜１０個
○：異物の個数１１〜５０個
△：異物の個数５１〜１００個
×：異物の個数１０１個以上
さらに、本発明の実施例１〜５、参考例１と２、及び比較例１〜４の各セルローストリアセテートフィルムを用いて偏光板を作製し、得られた偏光板について耐久性テスト、及び偏光膜安定性テストを行ない、得られた結果を下記の表３にあわせて示した。
【００９５】
（偏光板の作製）
各セルローストリアセテートフィルムを、４０℃の２．５Ｍ−水酸化ナトリウム水溶液で６０秒間アルカリ処理し、３分間水洗して鹸化処理層を形成し、アルカリ処理フィルムを得た。
【００９６】
つぎに、厚さ１２０μｍのポリビニルアルコールフィルムをヨウ素１重量部、ホウ酸４重量部を含む水溶液１００重量部に浸漬し、５０℃で４倍に延伸して偏光膜を作った。この偏光膜の両面に、上記アルカリ処理セルローストリアセテートフィルムを、完全鹸化型ポリビニルアルコール５％水溶液を粘着剤として各々貼り合わせ、偏光板試料を作製した。
【００９７】
（偏光板耐久性テスト）
得られた各偏光板の１０ｃｍ×１０ｃｍの試料２枚を、温度８０℃、湿度９０％ＲＨの条件下で、５０時間、高温高湿処理し、その表面状態を観察し、下記の評価基準で評価した。
【００９８】
◎：偏光板表面がブリードアウトによって曇った部分が５％未満
○：偏光板表面がブリードアウトによって曇った部分が５％以上１０％未満
△：偏光板表面がブリードアウトによって曇った部分が１０％以上２０％未満
×：偏光板表面がブリードアウトによって曇った部分が２０％以上
なお、上記の評価基準において、「△」以上であれば、偏光板として何とか使うことができ、実技上問題ないレベルである。
【００９９】
（偏光膜安定性テスト）
また、得られた各偏光板について、上記偏光板耐久性テストの場合と同様の条件で高温高湿処理を行なった後、偏光膜の状態を観察し、下記の評価基準で評価した。
【０１００】
◎：偏光板加工後の偏光子の劣化が全く見られない範囲
○：偏光板加工後の偏光子の劣化がほとんど見られない範囲
△：偏光板加工後の偏光子の劣化が見られる範囲
×：偏光板加工後の偏光子の劣化が大きく見られる範囲
【表３】
0004661041.tif 000008
【０１０１】
表３の結果から明らかなように、本発明の実施例１〜５のセルローストリアセテートフィルムによれば、各セルローストリアセテートフィルムについて異物の発生がほとんどなく、また、各セルローストリアセテートフィルムを用いて作製した偏光板についての耐久性テスト、及び偏光子の偏光膜安定性テストにおいても問題がなく、偏光板の湿熱耐久性が向上するものであった。